(57)【要約】【課題】逆電流の発生による光電変換特性の低下を防止することができ、かつ、透明電極と金属酸化物半導体多孔質層との密着性を確保することが可能な色素増感太陽電池用光電極及び色素増感太陽電池を提供することを目的とする。【解決手段】透明基板、透明電極、逆電流防止層及び金属酸化物半導体多孔質層がこの順で積層された色素増感太陽電池用光電極であって、前記逆電流防止層は、非結晶性の酸化チタンからなる色素増感太陽電池用光電極。【選択図】なし【特許請求の範囲】
【請求項１】
透明基板、透明電極、逆電流防止層及び金属酸化物半導体多孔質層がこの順で積層された色素増感太陽電池用光電極であって、
前記逆電流防止層は、非結晶性の酸化チタンからなることを特徴とする色素増感太陽電池用光電極。
【請求項２】
透明基板は、樹脂フィルム基板であることを特徴とする請求項１記載の色素増感太陽電池用光電極。
【請求項３】
逆電流防止層は、厚さが５ｎｍ〜１μｍであることを特徴とする請求項１又は２記載の色素増感太陽電池用光電極。
【請求項４】
金属酸化物半導体多孔質層には、増感色素として有機色素が担持されていることを特徴とする請求項１、２又は３記載の色素増感太陽電池用光電極。
【請求項５】
請求項１、２、３又は４記載の色素増感太陽電池用光電極と、電解質層と、正電極とをこの順で有する色素増感太陽電池であって、前記電解質層は、溶媒としてイオン性液体を含有することを特徴とする色素増感太陽電池。
【発明の詳細な説明】
【技術分野】
【０００１】
本発明は、逆電流の発生による光電変換特性の低下を防止することができ、かつ、透明電極と金属酸化物半導体多孔質層との密着性を確保することが可能な色素増感太陽電池用光電極及び色素増感太陽電池に関する。
【背景技術】
【０００２】
色素増感太陽電池は、身近な材料である金属酸化物半導体多孔膜を利用した太陽電池であり、シリコン太陽電池に比べて、高価な材料やプロセスを必要とせず、安価な太陽電池を実現できるデバイスとして実用化が期待されている。
【０００３】
色素増感太陽電池は、通常、透明電極基板に金属酸化物半導体多孔質層を形成し色素を担持させた光電極と、基板に導電層を形成した正電極とを電解質層を介して挟み込んだ構成となっている。
このような色素増感太陽電池の基本原理は、特許文献１に開示されているように、以下の通りである。まず、色素増感太陽電池に光が照射されると、金属酸化物半導体多孔質層表面に吸着された増感色素が光を吸収し、色素分子内の電子が励起され、電子が半導体へ渡される。これにより、光電極側で電子が発生し、この電子が電気回路を通じて、正電極に移動する。そして、正電極に移動した電子は、電解質層を通じて光電極に戻る。このような過程が繰り返されることで、電気エネルギーが生じる。
【０００４】
しかしながら、電解質層が液体からなる場合、色素増感太陽電池は、透明電極が電解質層に接触した構造となることから、透明電極から電解質層へ電子が漏れだす逆電子移動と呼ばれる内部短絡現象が発生し、光の照射とは関係なく逆電流が流れることに起因して光電変換効率が低下するという問題があった。
【０００５】
このような問題に対して、特許文献２には、導電性支持体と半導体微粒子含有層との間に下塗り層が形成された光電変換素子が開示されている。このような光電変換素子では、下塗り層として、酸化チタン、酸化亜鉛等の半導体からなる緻密な薄膜を形成することで、対極と導電性支持体との短絡を防止している。
また、特許文献３には、透明基板と光電変換層との間に、酸化チタン、酸化亜鉛等の半導体からなる逆電子注入防止層を形成することにより、界面導電性の向上を図り、逆電子の移動を抑制することが可能な色素増感太陽電池が開示されている。
【０００６】
一方、近年では、ガラス基板ではなく、基板として樹脂フィルムを用いた色素増感太陽電池が開発されている。これにより、軽量で柔軟性のある太陽電池を実現することができ、固定型だけでなく移動型の太陽電池としてモバイル用途への応用が期待されている。
しかしながら、特許文献２及び特許文献３の方法では、下塗り層や逆電子注入防止層を形成する際に、半導体を結晶化させるため、５００℃程度の高温で加熱する必要があり、基板として樹脂フィルムを用いた場合は、これらの方法を用いることはできなかった。
【特許文献１】特許第２６６４１９４号公報
【特許文献２】特開２００１−１５６３１４号公報
【特許文献３】特開２００２−１５１１６８号公報
【発明の開示】
【発明が解決しようとする課題】
【０００７】
本発明は、逆電流の発生による光電変換特性の低下を防止することができ、かつ、透明電極と金属酸化物半導体多孔質層との密着性を確保することが可能な色素増感太陽電池用光電極及び色素増感太陽電池を提供する。
【課題を解決するための手段】
【０００８】
本発明は、透明基板、透明電極、逆電流防止層及び金属酸化物半導体多孔質層がこの順で積層された色素増感太陽電池用光電極であって、前記逆電流防止層は、非結晶性の酸化チタンからなる色素増感太陽電池用光電極である。
【０００９】
本発明の色素増感太陽電池用光電極は、透明基板、透明電極、逆電流防止層及び金属酸化物半導体多孔質層がこの順で積層されたものである。
【００１０】
本発明の色素増感太陽電池用光電極は、透明電極と金属酸化物半導体多孔質層との間に、非結晶性の酸化チタンからなる逆電流防止層を有する。
本発明において、非結晶性とは、Ｘ線回折装置等の結晶構造解析装置を用いて、回折光の強度を測定し、縦軸を回折光強度、横軸を回折角としたスペクトルにおいて、顕著なピークが確認できないことをいう。なお、上記結晶構造解析装置としては、Ｘ線回折装置のほか、電子線回折装置、中性子回折装置等を用いることができる。
【００１１】
従来、逆電流防止層の材質としては、酸化チタンが用いられていたが、酸化チタンからなる逆電流防止層を形成した場合、色素増感太陽電池の短絡電流密度が低下するという問題が新たに生じていた。
本発明者らは鋭意検討した結果、逆電流防止層の材質として非結晶性の酸化チタンを用いることで、透明電極から電解質への電子移動を抑制することができ、かつ、短絡電流密度の低下についても効果的に防止することが可能となることを見出し、本発明を完成させるに至った。
【００１２】
本発明では、逆電流防止層の材質として非晶性の酸化チタンを用いることで、逆電流防止層が抵抗となって、色素増感太陽電池の短絡電流密度が低下することを効果的に防止することができる。また、非結晶性の酸化チタンからなる逆電流防止層は、金属酸化物半導体多孔質層との親和性が高く、透明電極と金属酸化物半導体多孔質層とを強力に密着させることが可能となる。加えて、非結晶性の酸化チタンからなる逆電流防止層は、スパッタリング法等を用いることで、高温加熱工程を経ることなく、１２０℃以下のような低温でも膜形成が可能となることから、透明基板として樹脂フィルム基板を使用する場合にも容易に形成することができる。
【００１３】
図１は、本発明の色素増感太陽電池用光電極の一例を示す模式断面図である。図１に示すように、色素増感太陽電池用光電極１０は、透明基板４、透明電極３、逆電流防止層２及び金属酸化物半導体多孔質層１がこの順で積層した構成となっており、色素が吸着した金属酸化物半導体多孔質からなる金属酸化物半導体多孔質層１と、ＩＴＯ等からなる透明電極３との間には、非結晶性の酸化チタンからなる逆電流防止層２が積層されている。ここで、逆電流防止層２は、透明電極３から金属酸化物半導体多孔質層１に存在する電解質へ電子が逆流して内部短絡が起こることを防止しつつ、透明電極３と金属酸化物半導体多孔質層１との密着性を高める効果を有する。
【００１４】
上記逆電流防止層の膜厚の好ましい下限は５ｎｍ、好ましい上限は１μｍである。５ｎｍ未満であると、膜厚を均一に形成することが困難となり、ピンホール等が発生しやすくなるとともに、充分な逆電流防止効果、内部短絡防止効果が得られないことがある。１μｍを超えると、膜厚が厚すぎ、逆電流防止層が抵抗となって、短絡電流値が低下することから、セル特性が不充分なものとなることがある。より好ましい下限が１５ｎｍ、より好ましい上限が５０ｎｍである。
【００１５】
上記透明基板としては、透明なものであれば特に限定されず、例えば、ガラス基板、樹脂フィルム基板等を用いることができる。なかでも、軽量で柔軟性のある色素増感太陽電池が得られることから、樹脂フィルム基板を用いることが好ましい。
上記樹脂フィルム基板としては、入射する光を妨げず、適度の強度を有するものであれば特に限定されず、例えば、ポリエチレンテレフタレート、ポリエチレンナフタレート、ポリスルフォン、ポリカーボネート、ポリエーテルスルホン、ポリアリレート、環状ポリオレフィン等の耐熱性を有する透明性樹脂からなるものが挙げられる。
上記樹脂フィルム基板の厚みの好ましい下限は１００μｍ、好ましい上限は３ｍｍである。厚みを上記範囲内とすることで、適当な剛性と柔軟性をもたせることが可能となる。
【００１６】
上記透明電極としては、例えば、ＩＴＯ、ＳｎＯ２、ＺｎＯ、ＧＺＯ、ＡＺＯ等からなるものが好ましく、なかでも、抵抗率が小さく安定であり、透明性が高いという性質を有することから、ＩＴＯからなるものが好ましい。
【００１７】
本発明の色素増感太陽電池用光電極は、上記逆電流防止層上に金属酸化物半導体微粒子からなる金属酸化物半導体多孔質層を有する。
【００１８】
上記金属酸化物半導体多孔質層を構成する金属酸化物としては、例えば、ｎ型の半導体性を示すＴｉＯ２、ＺｎＯ、ＳｎＯ２、ＷＯ３等の金属酸化物半導体等が挙げられる。これらのなかでは、ＴｉＯ２が好ましい。
【００１９】
上記金属酸化物半導体多孔質層の膜厚の好ましい下限は２μｍ、好ましい上限は１０μｍである。２μｍ未満であると、色素担持量が少なくなるとともに、得られる色素増感太陽電池の光電変換特性も低下することがあり、１０μｍを超えても、金属酸化物半導体多孔質層中の電子の拡散長が限られているために光電変換特性向上に寄与せず、逆に電解質液の金属酸化物半導体多孔質層への浸入が困難になることから光電変換特性が低下することがある。
【００２０】
上記金属酸化物半導体多孔質層に色素を担持させることにより、光照射によって起電力を発生させる色素増感太陽電池用光電極として用いることができる。
【００２１】
本発明の色素増感太陽電池に用いる色素としては、光エネルギーにより生じた電子を金属酸化物半導体多孔質層に送る機能を有するものであれば特に限定されないが、有機色素を用いることが好ましい。なお、上記有機色素とは、ルテニウム等の金属を含有しない色素のことをいう。
上記有機色素としては、上記金属酸化物半導体多孔質層と強固に吸着させるための官能基を有するものが好ましい。上記官能基としては例えば、カルボン酸基、カルボン酸無水基、アルコキシ基、ヒドロキシル基、ヒドロキシアルキル基、スルホン酸基、エステル基、メルカプト基、ホスホニル基等が挙げられる。
【００２２】
上記有機色素としては、具体的には例えば、キサンテン系色素、クマリン系色素、トリフェニルメタン系色素、シアニン系色素、メロシアニン系色素、ポルフィリン系色素、フラノシアニン系色素、アゾ系色素、スクアリリウム系色素等が挙げられる。
【００２３】
本発明の色素増感太陽電池用光電極は、例えば、スパッタリング法、真空蒸着法等により、樹脂フィルム基板にＩＴＯからなる透明電極を形成した後、上記透明電極上に逆電流防止層を形成する。そして、上記逆電流防止層上に金属酸化物半導体多孔質層を形成し、更に、上記金属酸化物半導体多孔質層に色素を担持させる方法等により製造することができる。
【００２４】
上記逆電流防止層を形成する方法については、非結晶性の酸化チタンからなる層を形成可能な方法であれば特に限定されず、例えば、抵抗加熱蒸着法、電子ビーム蒸着法、分子線エピタキシー法、イオンプレーティング法、イオンビームデポジション法、スパッタリング法、ＣＶＤ法等が挙げられる。なかでも、スパッタリング法によって形成することが好ましい。これにより、１２０℃以下の比較的低温で逆電流防止層を形成することが可能となり、樹脂フィルム基板を使用する場合にも好適に形成することができる。具体的には、Ｔｉターゲットを用い、不活性ガス雰囲気下でスパッタリングを行う方法等が挙げられる。
【００２５】
上記金属酸化物半導体多孔質層を形成する方法としては特に限定されず、例えば、金属酸化物半導体粒子を水等の溶媒に分散させた溶液を透明電極上に塗布し、加熱を行うことにより乾燥焼成して膜を形成する塗布法；所望の金属のアルコキシド化合物や塩化物を含有するアルコール溶液を透明電極上に塗布し、加熱を行うことにより乾燥焼成して膜を形成するゾル−ゲル法等を用いることができる。
【００２６】
上記塗布法やゾル−ゲル法において、透明電極上に溶液を塗布する方法としては特に限定されず、例えば、印刷法、スプレー法、スピンコーティング法、ディップ法等が挙げられる。
【００２７】
上記色素を担持させる方法としては、例えば、上記色素を含有する溶液に、上記金属酸化物半導体多孔質層が形成された樹脂フィルム基板を浸漬した後、乾燥を行う方法等が挙げられる。
上記金属酸化物半導体多孔質層が形成された樹脂フィルム基板を浸漬する際の浸漬時間の好ましい下限は５分、好ましい上限は５時間である。５分未満であると、色素溶液が金属酸化物半導体多孔質層の内部まで充分に浸透しないことがあり、５時間を超えると、金属酸化物半導体多孔質層への色素の吸着量が多くなりすぎ、使用後に色素の脱落が発生したり、電解質液の浸透を阻害してセル特性の低下や劣化を招いたりすることがある。
【００２８】
上記色素を含有する溶液に用いる溶媒としては、色素を溶解することができ、基板フィルムを劣化させないものであれば特に限定されず、例えば、エタノール等のアルコール類、アセトン等のケトン類、ジエチルエーテル等のエーテル類、アセトニトリル等が挙げられる。
【００２９】
本発明の色素増感太陽電池用光電極と、電解質層と、正電極とをこの順で積層することにより、色素増感太陽電池を製造することができる。このような色素増感太陽電池もまた、本発明の１つである。具体的には例えば、電解質を含有する溶液を本発明の色素増感太陽電池用光電極上に塗工し、電解質層を形成した後、正電極を積層する方法や、色素増感太陽電池用光電極と電解質溶液注入口を有する正電極とを積層した後、上記電解質溶液注入口から電解質溶液を注入する方法等により製造することができる。
【００３０】
上記電解質層は、電解質溶液からなるものであってもよく、電解質溶液をゲル化剤によって半固体化したものであってもよい。また、上記電解質層としては、電子、ホール、イオン等を輸送できる物質であれば特に限定されないが、ＣｕＩ、ＣｕＳＣＮ、ＮｉＯ、Ｃｕ２Ｏ、ＫＩ等のｐ型半導体固体ホール輸送材料、ヨウ素／ヨウ化物、臭素／臭化物等の酸化還元電解質をイオン性液体に溶解した溶液を用いることが好ましい。
このように酸化還元電解質をイオン性液体に溶解した溶液を用いることにより、電解質液が金属酸化物半導体多孔質層の内部まで浸透しやすくなるとともに、金属酸化物半導体多孔質層に吸着させた色素が脱離しにくくなる。
なお、上記イオン性液体とは、常温で液体状態である正負イオンの塩のこという。上記イオン性液体は、蒸気圧が極めて低く、室温では実質的に殆ど蒸発しないことから、有機溶剤のように、揮発によって電解質液の組成が変化して、セル特性が低下したり、封止材を腐食して電解質液の漏出したりする等の問題がない。
【００３１】
本発明の色素増感太陽電池では、電解質層に用いる溶媒としてイオン性液体を用い、かつ、増感色素として有機色素を用いることが好ましい。上記イオン性液体は、有機溶剤と比較して粘度が高く、金属酸化物半導体多孔膜層に浸透しにくいために、色素増感太陽電池の光電変換効率が低くなるという問題があるが、モル吸光係数の高い有機色素と同時に使用することで、光電変換効率の低下を招くことなく、耐久性の優れた色素増感太陽電池とすることができる。
【００３２】
上記イオン性液体としては、例えば、カチオンが、１−メチル−３−メチルイミダゾリウム、１−ブチル−３−メチルイミダゾリウム、１−ヘキシル−３−メチルイミダゾリウム、１−オクチル−３−メチルイミダゾリウム、１−オクタデシル−３−メチルイミダゾリウム、１−メチル−２，３−ジメチルイミダゾリウム、１−ブチル−２，３−ジメチルイミダゾリウム、１−ヘキシル−２，３−ジメチルイミダゾリウム、１−オクチル−２，３−ジメチルイミダゾリウム、１−オクタデシル−２，３−ジメチルイミダゾリウム等のイミダゾリウム系；１−メチル−ピリジウム、１−ブチル−ピリジウム、１−ヘキシル−ピリジウム等のピリジウム系、脂環式アミン系、脂肪族アミン系であるもの、アニオンが、臭素イオン、塩素イオン、テトラフルオロボレート、ヘキサフルオロボレート、トリフルオロメタンスルフォネート、トリフルオロアセテート等のフッ素系であるもの等が挙げられる。これらのなかでは、カチオンがイミダゾリウム系、アニオンがフッ素系の塩が好ましい。
【００３３】
上記正電極としては特に限定されず、例えば、本発明の色素増感太陽電池用光電極と同様の樹脂フィルム基板に、透明電極と白金触媒層とを積層したもの等を用いることができる。なお、上記正電極の基板及び電極には、本発明の色素増感太陽電池用光電極に使用する樹脂フィルム基板や透明電極と異なり、必ずしも透明性は必要とされず、ニッケルやタングステン等の耐蝕性のある金属やカーボン、グラファイト等の炭素材料等を用いることができる。
【発明の効果】
【００３４】
本発明では、色素増感太陽電池用光電極の金属酸化物半導体多孔質層と透明電極との間に、非結晶性の酸化チタンからなる逆電流防止層を形成することにより、逆電流の発生による光電変換特性の低下を抑制することができ、かつ、短絡電流密度の低下についても効果的に防止することが可能な色素増感太陽電池用光電極とすることができる。
【発明を実施するための最良の形態】
【００３５】
（実施例１）
（１）逆電流防止層の形成
厚さ１．１ｍｍのガラス基板にＩＴＯ膜を製膜した透明電極基板に、低温スパッタリング法により厚さ２５ｎｍの逆電流防止層を製膜した。なお、スパッタリングは、Ｔｉターゲットを用い、スパッタリング装置（アルパック社製、ＳＢＨ−５２１５ＲＤ）を使用することにより行った。
【００３６】
（逆電流防止層の結晶性評価）
逆電流防止層を塗布した試料に、Ｘ線回折装置（理学電機社製、ＲＩＮＴ２５００ＶＨＦ）を用いて、４０ｋＶ、３００ｍＡの条件で発生させたＸ線を２０分照射し、縦軸に回折Ｘ線強度Ｉ、横軸に回折角２θをプロットした。得られたスペクトルを図２に示す。図２のスペクトルについて、ピークの有無を確認したところ、顕著なピークは認められなかった。従って、形成された逆電流防止層は、非晶性であることが確認された。
【００３７】
（２）金属酸化物半導体膜の作製
得られた透明電極基板をカットし、マスクテープを貼り付けた後、ＵＶ洗浄機を用いて５分間前処理を行った。次いで、逆電流防止層上に、スピンコーター用いて金属酸化物微粒子分散液（昭和電工社製、チタニアゾルＳＰ２１０）を塗布し、１２０℃で１時間乾燥させて、厚さ５μｍの膜を形成した（電極面積：２ｃｍ２）。
【００３８】
（３）増感色素の担持
アセトニトリル：ｔ−ブタノール＝１：１（容積比）の溶媒に、有機色素Ｄ１４９（三菱製紙社製）を加えて５．０×１０−４Ｍの色素溶液を調整した。なお、凝集防止のため、色素溶液に共吸着剤としてケノデオキシコール酸を１．０×１０−３Ｍを添加した。
そして、得られた基板を１２０℃で１０分間乾燥させた後、色素溶液に入れて、室温で１時間浸漬させることにより、金属酸化物半導体光電極を得た。
【００３９】
（４）色素増感太陽電池セルの作製
正電極としてＰＥＴフィルム基板にＩＴＯをスパッタリングした後、更に白金を担時したフィルムを用い、光電極と対極との間にイオン性液体を溶媒として用いた電解液を注入し、重ね合わせ部分を樹脂で封止して色素増感太陽電池セルを作製した。
【００４０】
（実施例２）
（１）逆電流防止層の形成
厚さ２００μｍのＰＥＮフィルムにＩＴＯ膜を製膜した透明電極基板に、低温スパッタリング法により厚さ２５ｎｍの逆電流防止層を製膜した。なお、スパッタリングは、Ｔｉターゲットを用い、スパッタリング装置（アルパック社製、ＳＢＨ−５２１５ＲＤ）を使用することにより行った。
なお、得られた逆電流防止層について、実施例１の場合と同様にＸ線回折装置を用いて結晶性評価を行ったところ、顕著なピークは認められなかった。従って、形成された逆電流防止層は、非晶性であることが確認された。
【００４１】
（２）金属酸化物半導体膜の作製
得られた透明電極基板をカットし、マスクテープを貼り付けた後、ＵＶ洗浄機を用いて５分間前処理を行った。次いで、逆電流防止層上に、スピンコーター用いて金属酸化物微粒子分散液（昭和電工社製、チタニアゾルＳＰ２１０）を塗布し、１２０℃で１時間乾燥させて、厚さ５μｍの膜を形成した（電極面積：２ｃｍ２）。
【００４２】
（３）増感色素の担持
アセトニトリル：ｔ−ブタノール＝１：１（容積比）の溶媒に、有機色素Ｄ１４９（三菱製紙社製）を加えて５．０×１０−４Ｍの色素溶液を調整した。なお、凝集防止のため、色素溶液に共吸着剤としてケノデオキシコール酸を１．０×１０−３Ｍを添加した。
そして、得られた基板を１２０℃で１０分間乾燥させた後、色素溶液に入れて、室温で１時間浸漬させることにより、金属酸化物半導体光電極を得た。
【００４３】
（４）色素増感太陽電池セルの作製
正電極としてＰＥＴフィルム基板にＩＴＯをスパッタリングした後、更に白金を担時したフィルムを用い、光電極と対極との間にイオン性液体を溶媒として用いた電解液を注入し、重ね合わせ部分を樹脂で封止して色素増感太陽電池セルを作製した。
【００４４】
（比較例１）
逆電流防止層を形成しなかった以外は、実施例１と同様にして色素増感太陽電池セルを作製した。
【００４５】
（比較例２）
実施例１の（１）において、下記の方法で逆電流防止層を形成した以外は、実施例１と同様にして色素増感太陽電池セルを作製した。
【００４６】
（逆電流防止層の形成）
まず、チタンテトライソプロポキシド６０ｇを５００ｍＬの無水エタノールで希釈し、攪拌しながら、ジエタノールアミン２０ｇと水５ｇを添加することにより、塗工液を調製した。次いで、調製した塗工液をディップコーティング法により透明電極基板に塗布した。これを室温で乾燥したのち、室温から５００℃の温度にまで昇温速度５０℃／分以下で加熱昇温して焼成することにより厚さ０．２μｍの逆電流防止層を形成した。
なお、得られた逆電流防止層について、実施例１の場合と同様にＸ線回折装置を用いて結晶性評価を行ったところ、図２に示すスペクトルが得られた。図２のスペクトルについて、ピークの有無を確認したところ、無数のピークが認められた。従って、形成された逆電流防止層は、結晶性であることが確認された。
【００４７】
（比較例３）
逆電流防止層を形成しなかった以外は、実施例２と同様にして色素増感太陽電池セルを作製した。
【００４８】
（比較例４）
実施例２において、有機色素Ｄ１４９の代わりに、Ｒｕ錯体色素Ｎ７１９を使用した以外は、実施例２と同様にして色素増感太陽電池セルを作製した。
【００４９】
（比較例５）
比較例３において、有機色素Ｄ１４９の代わりに、Ｒｕ錯体色素Ｎ７１９を使用した以外は、実施例２と同様にして色素増感太陽電池セルを作製した。
【００５０】
（評価）
（光電変換特性）
実施例及び比較例で得られた色素増感太陽電池セルについて、光源強度が１ＳＵＮ（１００ｍＷ／ｃｍ２）であるソーラーシミュレータを用い、短絡電流密度（Ｊｓｃ）、開放電圧（Ｖｏｃ）、曲線因子（ＦＦ；フィルファクター）及び光電変換効率（η）を測定した。結果を表１に示した。
【表１】
2008198482.tif 000002
【００５１】
表１に示すように、実施例１、２で得られた色素増感太陽電池セルは、短絡電流密度、開放電圧、曲線因子及び光電変換効率が高く、比較例１のように、逆電流防止層を形成していないものと比較しても、短絡電流密度、開放電圧、曲線因子及び光電変換効率が向上していた。また、比較例２のように、結晶性の高い逆電流防止層を形成した場合は、短絡電流密度が低下することがわかる。
【産業上の利用可能性】
【００５２】
本発明によれば、逆電流の発生による光電変換特性の低下を防止することができ、かつ、透明電極と金属酸化物半導体多孔質層との密着性を確保することが可能な色素増感太陽電池用光電極及び色素増感太陽電池を提供できる。
【図面の簡単な説明】
【００５３】
【図１】本発明の色素増感太陽電池用光電極の一例を示す模式断面図である。
【図２】実施例１、比較例２において得られたＸ線回折スペクトルである。
【符号の説明】
【００５４】
１  金属酸化物半導体多孔質層
２  逆電流防止層
３  透明電極
４  透明基板
【図１】
2008198482.tif 000003
【図２】
2008198482.tif 000004